(57)【要約】  基材上での描画線の幅方向へのインクの濡れ広がりを抑制し、高アスペクト比を実現可能な構造体、その構造体の製造方法および線パターンを提供する。本発明によると、液滴が基材（５０）の移動方向に傾斜して連続して重なり合って固化してなる液滴重畳固化層（１）と、前記液滴重畳固化層（１）上を前記液滴が流動して前記液滴が重畳せずに連続して固化してなる液滴流動固化層（３）と、前記液滴重畳固化層（１）と前記液滴流動固化層（３）との境界域に形成された陥凹部（５）と、を備える構造体（１０）が提供される。
2014069350.tif 000002
【特許請求の範囲】
【請求項１】
液滴が基材の移動方向に傾斜して、連続して重なり合って固化してなる液滴重畳固化層と、
前記液滴重畳固化層上を前記液滴が流動して、前記液滴が重畳せずに連続して固化してなる液滴流動固化層と、
前記液滴重畳固化層と前記液滴流動固化層との境界域に形成された陥凹部と、
を備えることを特徴とする構造体。
【請求項２】
前記液滴重畳固化層は、前記基材の移動方向に連続して傾斜して形成された凸形状部を側部に備えることを特徴とする請求項１に記載の構造体。
【請求項３】
前記構造体のアクペクト比が０．１以上であることを特徴とする請求項１に記載の構造体。
【請求項４】
前記構造体は、基材面に対して５度以上の角度を有することを特徴とする請求項１に記載の構造体。
【請求項５】
前記液滴流動固化層は、金属微粒子が分散されて形成され、かつ前記液滴流動固化層の表面に前記金属部粒子が分散して出現していることを特徴とする請求項１に記載の構造体。
【請求項６】
移動する基材に光を照射し、
前記基材の移動方向の上流側にピーク温度を有する温度プロファイルを形成し、
液滴を前記温度プロファイルのピーク温度から前記基材の移動方向の下流側の低温となる温度領域に着弾させることを特徴とする構造体の製造方法。
【請求項７】
前記基材の移動方向の下流側の低温となる温度領域の温度勾配は、１℃／ｍｍ以上１００℃／ｍｍ以下であることを特徴とする請求項６に記載の構造体の製造方法。
【請求項８】
前記温度プロファイルは、非ガウス分布であることを特徴とする請求項７に記載の構造体の製造方法。
【請求項９】
前記温度プロファイルは、前記非ガウス分布の温度プロファイルを、前記移動する基板上で、液滴着弾位置を中心に回転したハットシェイプまたはダブルハンプ形状の温度分布であることを特徴とする請求項８に記載の構造体の製造方法。
【請求項１０】
前記温度プロファイルは、前記光の投入パワーと、前記基材の熱伝導率、熱容量及び移動速度と、により規定されることを特徴とする請求項６に記載の構造体の製造方法。
【請求項１１】
請求項１に記載の構造体を備えることを特徴とする線パターン。
【請求項１２】
前記構造体は、幅０．５μｍ以上、アスペクト比０．１以上を備えることを特徴とする請求項１１に記載の線パターン。
【発明の詳細な説明】
【技術分野】
【０００１】
本発明は、基材上に形成した構造体、構造体の製造方法および線パターンに関する。特に、本発明は、インクを吐出して基材上に形成した構造体、その構造体の製造方法および線パターンに関する。
【背景技術】
【０００２】
電気・電子機器には高機能化や小型化、低コスト化だけでなく製品の多様化や製品サイクルの短期化に対応できる設計・製造技術が求められる。ところが一般に金属、非金属材料の薄膜をフォトリソグラフィプロセスでマスキングしエッチングなどにより形成した膜を微細パターン化するには、工程が複雑になり、パターンのフレキシビリティーにも制限が多く、大きな段差のある部位に連続的なパターンを形成することは困難で、さらに、非金属材料の場合はエッチング速度が遅く、また、エッチング温度が高いためにエッチングガスによる基板やデバイス構造へのダメージやマスク材料の耐久性などに製造上の多くの課題をもつ。【０００３】
近年、金属ナノ粒子インクや金属アルコキシド溶液などの原料をインクジェット方式で液滴化し、基板上に直接描画して、微細なパターンを形成、その後、熱処理などを施すことで、金属やセラミックス膜の微細な構造体をエッチング工程なしで形成する手法が開発されている。液滴を微細化することで、１μｍ前後の線幅の構造体も形成できるようになってきている。【０００４】
この手法の場合、基板上に形成された熱処理前の微細パターンは結晶化あるいは金属化しておらず、熱処理して結晶化させる必要がある。しかしながら、膜を厚く積み上げてから一度に熱処理すると、結晶化に伴う膜の収縮から、クラックや剥離を生じ、安定にデバイスを製造することが困難であり、また、膜の厚みを得るには何度も同じ場所に堆積を繰り返す必要があるため、高速に膜厚な構造体を形成することは困難であった。【０００５】
従来のインクジェット法では、液滴が基板に着弾するときに表面張力による基板材の濡れ性や基板表面粗さによる毛細管効果のため液滴が広がり、液滴径の数倍以上の線幅となるため、さらなる微細な描画が困難であった。これを克服するため、例えば、特許文献１には、ノズル開口サイズを１０μｍ以下と微細化し、電界吸引を用いて吐出液滴のサイズを体積で１／１０００以下にすることにより、ミクロンサイズの線幅の微細描画を可能とする微細インクジェット技術が記載されている。【０００６】
しかし、特許文献１の技術では、液滴サイズが非常に小さいため、基板上へのノズルあたりの材料供給が著しく微量となり、一回の描画での膜厚は数十ｎｍ程度で、数ミクロン以上の厚みを取るためには、数十回以上の重ね塗りが必要となる。このため、製造時間が長くなり、実用的なスループットが得られないとともに、ノズルは微細化されているため、目詰りを起こしやすいという実用上の問題があった。【０００７】
一方、例えば、特許文献２には、基板に着弾したインクの微小液滴の液滴径が最大許容液滴径に到達する時間を許容経過時間とし、着弾時から、この許容経過時間を経過する時に、基板に着弾した微小液滴を、着弾位置から照射位置に移動させる走査速度に設定し、着弾時から許容経過時間を経過する時、すなわち着弾した微小液滴が照射位置に位置する時に、微小液滴に対して、レーザ光を照射することにより形成する構造体の形状を制御する技術が記載されている。しかしながら、特許文献２の技術は、着弾時に微小液滴にレーザ光を照射するため、レーザ加熱が不十分であると、液滴は十分に乾燥固化せず、また、レーザのパワーが強いと、インクの突沸現象と考えられる微細な穴や凹凸が生じることがあり、条件の最適化が難しく、さらなる構造体の微細化は困難である。
【先行技術文献】
【特許文献】
【０００８】
【特許文献１】特開２００４−１６５５８７号公報
【特許文献２】特開２００９−１０１３５６号公報
【発明の概要】
【発明が解決しようとする課題】
【０００９】
本発明は、上述の課題を解決するものであって、基材上での描画線の幅方向へのインクの濡れ広がりを抑制し、高アスペクト比を実現可能な構造体、その構造体の製造方法および線パターンを提供することを目的とする。
【課題を解決するための手段】
【００１０】
本発明の一実施形態によると、液滴が基材の移動方向に傾斜して、連続して重なり合って固化してなる液滴重畳固化層と、前記液滴重畳固化層上を前記液滴が流動して、前記液滴が重畳せずに連続して固化してなる液滴流動固化層と、前記液滴重畳固化層と前記液滴流動固化層との境界域に形成された陥凹部と、を備える構造体が提供される。【００１１】
前記構造体において、前記液滴重畳固化層は、前記基材の移動方向に連続して傾斜して形成された凸形状部を側部に備えてもよい。【００１２】
前記構造体において、前記構造体のアクペクト比が０．１以上であってもよい。【００１３】
前記構造体は、基材面に対して５度以上の角度を有してもよい。【００１４】
前記構造体において、前記液滴流動固化層は、金属微粒子が分散されて形成され、かつ前記液滴流動固化層の表面に前記金属部粒子が分散して出現していてもよい。【００１５】
また、本発明の一実施形態によると、移動する基材に光を照射し、前記基材の移動方向の上流側にピーク温度を有する温度プロファイルを形成し、液滴を前記温度プロファイルのピーク温度から前記基材の移動方向の下流側の低温となる温度領域に着弾させる構造体の製造方法が提供される。【００１６】
前記構造体の製造方法において、前記基材の移動方向の下流側の低温となる温度領域の温度勾配は、１℃／ｍｍ以上１００℃／ｍｍ以下であってもよい。【００１７】
前記構造体の製造方法において、前記温度プロファイルは、非ガウス分布であってもよい。【００１８】
前記構造体の製造方法において、前記温度プロファイルは、前記非ガウス分布の温度プロファイルを、前記移動する基板上で、液滴着弾位置を中心に回転したハットシェイプまたはダブルハンプ形状の温度分布であってもよい。【００１９】
前記構造体の製造方法において、前記温度プロファイルは、前記光の投入パワーと、前記基材の熱伝導率、熱容量及び移動速度と、により規定されてもよい。【００２０】
また、本発明の一実施形態によると、前記いずれかの構造体を備える線パターンが提供される。【００２１】
前記線パターンは、幅０．５μｍ以上、アスペクト比０．１以上を備えてもよい。
【発明の効果】
【００２２】
本発明によると、基材上での描画線の幅方向へのインクの濡れ広がりを抑制し、高アスペクト比を実現可能な構造体、その構造体の製造方法および線パターンが提供される。
【図面の簡単な説明】
【００２３】
【図１】本発明の一実施形態に係る構造体１０の模式図を示し、（ａ）は構造体１０の側面図であり、（ｂ）は（ａ）のＡＡ’における構造体１０の断面図である。
【図２】本発明の一実施形態に係る構造体のＳＥＭ像を示し、（ａ）は構造体１０の上面図であり、（ｂ）はその拡大図であり、（ｃ）は構造体１０の側面図である。
【図３】本発明の一実施形態に係る構造体のＳＥＭ像を示し、（ａ）は構造体１０の上面図であり、（ｂ）はその断面図であり、（ｃ）は構造体１０の上面の拡大図である。
【図４】本発明の一実施形態に係る構造体のＳＥＭ像を示す。
【図５】本発明の一実施形態に係る構造体の製造装置１００の模式図、基材５０を上面から見た時の温度分布を示す模式図、および移動した基材５０の温度分布を示す模式図である。
【図６】本発明の一実施形態に係る液滴着弾位置１０３の温度分布と形成される構造体との関係を示す図である。
【図７】本発明の一実施形態に係る構造体１０が形成される様子を示す模式図であり、（ａ）は図６の第１の温度領域（負の温度勾配）での構造体９０の様子を示す模式図であり、（ｂ）は図６の第３の温度領域（正の温度勾配）での構造体１０が形成される様子を示す模式図である。
【図８】本発明の一実施形態に係る構造体１０の形状を示す模式図であり、（ａ）は静止した基材上で固化した液滴２０を示す模式図であり、（ｂ）は移動する基材上で固化した液滴２１を示す模式図であり、（ｃ）は構造体１０を（ｂ）のＢＢ’で切断した断面図であり、（ｄ）は（ｃ）のＣＣ’における構造体１０の断面図である。
【図９】本発明の一実施形態に係る液滴着弾位置１０３の温度分布を示す図である。
【図１０】本発明の一変形例に係るリング状の照射光の模式図である。
【図１１】本発明の一変形例に係る加熱部２１０の模式図である。
【図１２】本発明の一変形例に係るリング状の照射光の模式図である。
【図１３】本発明の一実施例に係る液滴の固化状態を観察したＳＥＭ像であり、（ａ）は５０Ｈｚのサイクルで吐出し、基材上で固化した液滴のＳＥＭ像であり、（ｂ）はその拡大図であり、（ｃ）は２５０Ｈｚのサイクルで吐出し、基材上で固化した液滴のＳＥＭ像であり、（ｄ）はその拡大図である。
【図１４】本発明の一実施例に係る基材５０上の温度勾配とアスペクト比との関係を示す図であり、（ａ）は１℃／ｍｍ未満の温度勾配で形成された構造体９０のＳＥＭ像であり、（ｂ）は１℃／ｍｍ以上１００℃／ｍｍ以下の温度勾配で形成された本発明の実施形態に係る構造体１０のＳＥＭ像であり、（ｃ）は１００℃／ｍｍより大きな温度勾配で形成された構造体５０のＳＥＭ像である。
【図１５】本発明の一実施例に係るシミュレーション結果を示す図である。
【図１６】本発明の一実施形態に係るサーモビューアによる測定結果と、シミュレーションとの比較結果を示す図である。
【発明を実施するための形態】
【００２４】
以下、図面を参照して本発明に係る基材上に形成した構造体、構造体の製造方法および線パターンについて説明する。但し、本発明の基材上に形成した構造体、構造体の製造方法および線パターンは、以下に示す実施の形態及び実施例の記載内容に限定して解釈されるものではない。なお、本実施の形態及び実施例で参照する図面において、同一部分又は同様な機能を有する部分には同一の符号を付し、その繰り返しの説明は省略する。
【００２５】
本発明者らは、上述の問題を解決する技術として、液滴を基材上に着弾させて基材上に配線パターン、又は機能膜パターンを形成する描画工程を含むパターン形成方法において、描画工程の前に、液滴が基材上に着弾する液滴着弾位置をレーザ、又は赤外線を照射して予め加熱する技術を国際公開ＷＯ２００９／０７２６０３に開示した。本発明者らの技術は、基材の移動速度、液滴の吐出サイクル及び液滴着弾位置の加熱を制御することにより、基材上でのインクの広がりを抑制し、所望の構造体を高アスペクト比、即ち、厚みのある構造体を形成可能であることを初めて示したものである。
【００２６】
特許文献２においても、液滴が着弾する前に、レーザ光を予め構造体形成位置に照射して基板の形状を維持しつつ基板を昇温することにより液滴の外径を目標の外径にする一文の記載がある。しかし、特許文献２は、予めレーザ光を基板に照射することによる基板の局所的な温度上昇と、着弾した液滴が形成する構造体との関係を十分に検討していないため、単なる基板の予備加熱に過ぎず、厚みのある構造体を形成することは困難である。
【００２７】
本発明者らは、上述した国際公開ＷＯ２００９／０７２６０３で開示した技術を更に最適化すべく鋭意検討した。その結果、基材上での描画線の幅方向へのインクの濡れ広がりを抑制し、高アスペクト比を実現可能な構造体を形成するには、インクが着弾する基板表面の領域に所定の温度分布を形成する必要が有ることを見出し、本発明を完成させた。
【００２８】
図１は、本発明の一実施形態に係る構造体１０の模式図を示し、図１（ａ）は構造体１０の側面図であり、図１（ｂ）は図１（ａ）のＡＡ’における構造体１０の断面図である。本実施形態に係る構造体１０は、液滴が基材５０の移動方向に傾斜して、連続して重なり合って固化してなる液滴重畳固化層１と、液滴重畳固化層１上を液滴が流動して、液滴が重畳せずに連続して固化してなる液滴流動固化層３と、液滴重畳固化層１と液滴流動固化層３との境界域に形成された陥凹部５と、を備える。また、構造体１０において、液滴重畳固化層１は、基材５０の移動方向に連続して傾斜して形成された凸形状部７を側部に備える。
【００２９】
図２は、基材上に形成した本実施形態に係る構造体１０の走査型電子顕微鏡（ＳＥＭ）像である。図２（ａ）は構造体１０の上面図であり、図２（ｂ）はその拡大図であり、図２（ｃ）は構造体１０の側面図である。上述したように、本実施形態に係る構造体１０は、連続して基材５０上に配設されたパターンである。構造体１０は、基材５０と接する構造体１０の下部から、基材５０と概略平行な構造体１０の上部に向かって、基材５０と概略平行な長手方向（第１の方向）に傾斜した線状の陥凹部５を有する。また、構造体１０は、第１の方向と概略直交する幅方向（第２の方向）に、第１の方向とは反対向きの第３の方向に向かって拡張した凸形状部７を有する。
【００３０】
図３（ｂ）に示すように、構造体１０は、基材５０と接する構造体１０の第１の方向に沿った側面の近傍に、第１の方向に沿った陥凹部５を有し、第１の方向と直交するように切断すると、その断面はキノコのような逆テーパ状の形状を有する。また、本実施形態に係る構造体１０において、液滴流動固化層３は、金属微粒子が分散されて形成され、かつ液滴流動固化層３の表面に金属微粒子が分散して出現している。したがって、金属等の結晶化する材料を液滴の溶質に用いた場合、構造体１０を拡大すると、図３（ｃ）に示すような粒子状の構造９を観察することができる。これは、構造体１０が多結晶構造を有することを示す。さらに、図４に示すように、構造体１０には、構造体の上部の第１の方向に凸となる鱗状の形状１１が観察される。
【００３１】
このような特徴を有する本実施形態に係る構造体１０は、基材５０上での描画線の幅方向へのインクの濡れ広がりを抑制し、高アスペクト比を実現することができる。構造体１０が鱗状の凸形状部７を有する理由は、基材５０上に着弾した液滴の溶媒が気化して溶質が固化し、先に着弾して固化しつつある溶質に覆い被さって、徐々に固化することにより、先に固化した溶質と馴染むように固化するためであると推察される。したがって、本実施形態に係る構造体１０においては、基材５０と接する部分ではすぐに固化するため液滴に近い形状となるが、上部では徐々に固化することにより、なめらかに連続した、均質な構造が形成される。
【００３２】
従って、本実施形態に係る構造体１０は、基材５０上に形成された温度勾配を制御することにより、基材５０上に着弾したインク液滴を即座に乾燥させず、基材５０上でのインク液滴の流動を利用することで、従来のインクジェット法では着弾したインク液滴が乾燥し重なった部位にできていた凹凸を平滑に均し、描画パターンが、スムースな表面、側面の形状を有するようにしたことを特徴とする。
【００３３】
液滴が着弾した位置での基材５０の温度が高過ぎると、液滴が突沸して溶質の塊が分断された形状となり、本実施形態に係る構造体１０のような、なめらかに連続した構造を形成することはできない。一方、液滴が着弾した位置での基材５０の温度が低過ぎると、液滴の粘性が低下して、基材５０上に広がってしまう。したがって、本発明においては、基材５０に着弾した時の液滴の粘性と流れの制御が重要であり、液滴が着弾した位置での基材５０の温度分布が重要な意味を持つことになる。
【００３４】
このように、後述するように、液滴の粘性を制御することにより形成される本実施形態に係る構造体１０は、構造体の厚みと線幅との比が０．１以上の高いアスペクト比を実現することができる。また、連続して形成された構造体１０の側面の角度を、基板面に対して５度以上、好ましくは１７度以上とすることができる。
【００３５】
（構造体製造装置）
上述した本実施形態に係る構造体製造装置について説明する。図５は、下から、本実施形態に係る構造体製造装置１００の模式図、基材５０を上面から見た時の温度分布を示す模式図、および移動した基材５０の温度分布を示す模式図を示す。
【００３６】
本実施形態に係る構造体製造装置１００は、溶液を液滴化し、液滴を基材５０上に着弾させて、基材５０上に連続して構造体を形成する装置である。構造体製造装置１００は、例えば、加熱部１１０、吐出部１２０、温度測定部１３０、移動部１５０および制御部（図示せず）を備える。
【００３７】
加熱部１１０は、基材５０と対向して配設され、光１１１を基材５０の構造体形成面（上面）の照射位置１０１に照射して、所定の温度に加熱する。加熱部１１０が照射する光１１１としては、赤外線、紫外線、レーザ光またはエキシマレーザ光等の基材５０の表面にエネルギーを与えて、加熱可能な光であれば、公知のものを用いることができる。加熱による基材５０の表面温度は、高すぎると、着弾した液滴の部分的な加熱むらによる沸騰現象が生じ、緻密で平滑な微細構造体表面が得られず、また、基材加熱温度が低すぎると、乾燥効果が不足し、液滴は広がる。これは、着弾する際の液滴サイズに依存するが、液滴径が１０μｍ以上１５０μｍ以下の範囲、好ましくは５０μｍ以上１００μｍ以下の範囲において、溶媒の蒸発が加速されかつ急過熱による沸騰現象が生じない温度として、液滴着弾位置１０３での基材表面温度は、５０℃以上２００℃以下が望ましい。加熱部１１０は、液滴着弾位置１０３で所定の表面温度となるように、それよりも高い温度に照射位置１０１で基材を加熱する。このとき、加熱する温度は、基材の破損温度よりも低い温度である。なお、本実施形態に係る加熱部１１０は、上述した照射面積と温度を実現可能であれば、公知の照射装置を利用可能である。
【００３８】
吐出部１２０は、基材５０と対向して配設され、溶液を液滴化して、液滴着弾位置１０３に液滴を吐出する。吐出部１２０には、インクジェットヘッドを用いることができる。吐出部１２０から吐出される液滴は、液滴径が１０μｍ以上１５０μｍ以下の範囲、好ましくは５０μｍ以上１００μｍ以下の範囲である。このような液滴径を有する液滴を吐出することにより、重ね描画無しで、０．５μｍ以上の厚みのあるライン状の微細な構造体を形成することできる。吐出部１２０は、加熱部１１０から基材５０の移動方向（第１の方向）に所定の距離で離間して配設される。
【００３９】
ここで、本実施形態に利用可能な基材５０としては、電子・電気機器分野利用される基材で、加熱部１１０から照射される光により加熱可能な基材であれば、公知のいずれの基材でも利用可能である。そのような基材としては、例えば、シリコン基板、サファイア基板、ガラス基板、樹脂基板等が挙げられる。ただし、基材５０は、構造体形成をするための溶液（インク）が固化する最適温度よりも高い温度に加熱可能な基材である。樹脂基板としては、例えば、ポリイミドやポリエチレンテレフタラート（ＰＥＴ）等を挙げられる。基材５０として樹脂基板を用いる場合は、紫外線やエキシマレーザ光等の短波長の光を好適に用いることができ、青色ＬＥＤも好適に用いることができる。一般的には、基材５０には、基板が用いられるが、本発明は、基板に限定されず、加熱部１１０から照射される光により加熱可能で、吐出部１２０から構造体形成をするための液滴を着弾可能な基材であれば、様々の形状の基材であってもよい。
【００４０】
吐出部１２０から吐出する本実施形態に利用可能な溶液は、加熱により粘度が上昇して、溶質が固化する溶液、または加熱により粘度が上昇して、溶質が架橋する溶液である。本実施形態に利用可能な溶液は、例えば、粒子径１μｍ以下の微粒子が有機溶媒に分散して構成された金属を含むインクである。溶液に溶質として含まれる金属としては、例えば、配線を形成可能な金、銀、銅、白金、パラジウム、タングステン、ニッケル、タンタル、ビスマス、鉛、インジウム、錫、亜鉛、チタン又はアルミニウムのいずれか一つからなる金属若しくはその酸化物又は各金属の内のいずれか二種以上からなる合金を利用することができる。また、溶媒としては、これらの金属を分散可能な揮発性の溶媒（一般的には有機溶媒）であれば、公知の溶媒を利用することができる。また、本実施形態において、吐出部１２０から吐出する溶液は、金属を含まない絶縁性の物質を溶質として含む溶液であってもよい。
【００４１】
温度測定部１３０は、基材５０の液滴着弾位置１０３の表面温度を測定する。温度測定部１３０は、液滴の基材５０上での液滴着弾位置１０３に近ければ、どのような方向から測定してもかまわない。加熱された基材５０の表面温度の測定位置は、液滴の基材５０上への着弾位置になるべく近く設定するのが好ましい。温度測定部１３０には、非接触型の温度測定装置を利用可能であるため、詳細な説明は省略する。
【００４２】
移動部１５０は、基材５０または加熱部１１０と吐出部１２０とを第１の方向に移動させる。図５において、移動部１５０は基材５０を載せるステージとして示した。移動部１５０は、加熱部１１０と吐出部１２０と移動する装置であってもよい。また、移動部１５０の移動速度は、１ｍｍ／ｓｅｃ以上１００ｍｍ／ｓｅｃ以下の範囲で制御可能であることが好ましい。
【００４３】
制御部は、液滴着弾位置１０３の表面温度に基づいて、移動部１５０の移動速度、液滴の吐出サイクルおよび照射領域１０１の加熱を制御する。制御部は、例えば、装置制御に用いられるコンピュータである。制御部は、加熱された液滴着弾位置１０３の表面温度が基材５０の移動方向に向かって低くなる所定の温度分布を形成するように、加熱部１１０および移動部１５０を制御する。
【００４４】
（構造体の製造方法）
上述した構造体製造装置１００を用いた構造体の製造方法について説明する。本実施形態においては、移動する基材（基板）５０に光を照射し、基材５０の移動方向の上流側にピーク温度を有する温度プロファイルを形成し、液滴を温度プロファイルのピーク温度から基材５０の移動方向の下流側の低温となる温度領域に着弾させる。制御部は、移動部１５０を液滴の吐出サイクルに合わせ連続的な微細な構造体が形成できる速度で往復運動させる。温度測定部１３０で測定された液滴着弾位置１０３の表面温度が基材５０上に着弾する液滴乾燥に適切な温度になるように、加熱部１１０から照射される光のパワーを調整する。図５に示すように、基材５０を加熱部１１０の側から吐出部１２０の方向（第１の方向）に移動させ、吐出部１２０から液滴を吐出し、微細な構造体１０を形成する。
【００４５】
図５に示したように、加熱部１１０直下の照射位置１０１における基材５０の表面温度のプロファイルは、静止状態では、照射領域に対してガウス分布を示す。しかし、移動部１５０により吐出部１２０の直下に移動した液滴着弾位置１０３では、基材５０の表面温度は、照射領域に対して非対称な温度分布を示す。これは、液滴着弾位置１０３の照射位置１０１側は、加熱部１１０から照射された光によりエネルギーが与えられ、局所的に急峻な温度上昇を示すが、液滴着弾位置１０３の第１の方向側では、経時的に緩やかに温度が低下すると推察される。
【００４６】
ここで、本実施形態に係る液滴着弾位置１０３における基材５０の表面温度の局所的な温度分布について、更に詳細に検討する。図６は、本実施形態に係る液滴着弾位置１０３の温度分布と形成される構造体との関係を示す図である。下側のグラフは、本実施形態に係る液滴着弾位置１０３における基材５０の表面温度の局所的な温度分布を示し、図６（ａ）〜図６（ｅ）は異なる温度領域で形成された構造体を示す。図７は、本発明の一実施形態に係る構造体１０が形成される様子を示す模式図であり、図７（ａ）は図６の第１の温度領域（負の温度勾配）での構造体９０の様子を示す模式図であり、図７（ｂ）は図６の第３の温度領域（正の温度勾配）での構造体１０が形成される様子を示す模式図である。
【００４７】
上述したように、本実施形態に係る液滴着弾位置１０３の温度分布は、基板が移動しているために、非ガウス分布であるが、図６に示した液滴着弾位置１０３と第３の温度領域（正の温度勾配）との位置関係は、１次元描画に対するもので、例えば線状のパターンしか形成できない。これに対し、２次元の描画を可能とするには、この１次元の温度分布を、移動する基板上で、液滴着弾位置１０３を中心に回転したハットシェイプまたはダブルハンプ形状の温度分布を形成すればよい。本実施形態に係る温度プロファイルは、光の投入パワーと、基材５０の熱伝導率、熱容量及び移動速度と、により規定される。より詳細には、基材５０の移動方向に向かって上昇する第１の温度領域と、温度が略一定または第１の方向に向かって僅かに下降する第２の温度領域と、第１の温度領域で温度が上昇する割合よりも小さな割合で基材５０の移動方向に向かって下降する第３の温度領域と、を有する温度分布を示す。
【００４８】
第１の温度領域（負の温度勾配）は、加熱部１１０により液滴着弾位置１０３が加熱され、第１の方向に向かって温度が急激に上昇する領域であり、図６（ａ）に示したように、溶液に含まれる溶媒が揮発し、溶液に含まれる溶質が固化するが、溶媒が即座に揮発するほどの温度ではない場合、溶質が十分に固化しない。図７（ａ）に示したように、第１の温度領域では、先に着弾して固化しつつある溶質１５側の基材５０面の温度が高く、液滴の着弾中心位置９３側の基材５０面の温度が低い温度勾配を有する。このような温度勾配により、溶液９１が温度の高い基材５０の面から、まだ、溶質が着弾していない基材５０上（パターン描画方向ので下流側）の温度の低い面に二次元的に広がってしまう。また、第１の温度領域と第２の温度領域境界では、図６（ｂ）に示したように、溶液に含まれる溶質が固化するものの、固化しきれていない溶液が同様に温度の低い基材５０の面に広がってしまう。
【００４９】
第２の温度領域では、液滴着弾位置１０３が、溶質が固化する至適温度以上となっているため、溶質が固化するものの、溶媒が揮発して固化する速度が早い。このため、図６（ｃ）に示したように、形成された構造体は液滴が連続したような団子状の構造となり、配線、光導波路等に用いるには不十分な構造となる。
【００５０】
一方、第３の温度領域では、液滴着弾位置１０３に着弾した液滴の溶媒が気化して溶質が徐々に固化していくが、図７（ｂ）に示したように、基材５０上の温度勾配が、第１の温度領域（負の温度勾配）の場合とは逆で、液滴着弾位置１０３から先に着弾してほぼ固化している溶質１５に向かって、高温から低温になる（正の温度勾配）。液滴２１の着弾中心位置２３が第３の温度領域にある場合、液滴着弾位置１０３の未固化の溶質２１は、毛細管力により基板上で二次元的に広がることなく、先に着弾してほぼ固化している溶質１５に覆い被さって、徐々に固化することにより、先に固化した溶質１５と連続的につながった均質な表面を形成しながら固化する。これにより、図６（ｄ）及び図６（ｅ）に示したように、形成された構造体１０は、基材５０と接する部分ではすぐに固化するため液滴に近い形状となるが、上部では徐々に固化することにより、なめらかに連続した、均質な構造となる。
【００５１】
本発明においては、移動する基材５０に光を照射し、基材５０の移動方向の上流側にピーク温度を有する温度プロファイルを形成し、液滴を温度プロファイルのピーク温度から基材５０の移動方向の下流側の低温となる温度領域に着弾させることが重要である。図８は、本発明の一実施形態に係る構造体１０の形状を示す模式図であり、図８（ａ）は静止した基材上で固化した液滴２０を示す模式図であり、図８（ｂ）は移動する基材上で固化した液滴２１を示す模式図であり、図８（ｃ）は構造体１０を図８（ｂ）のＢＢ’で切断した断面図であり、図８（ｄ）は図８（ｃ）のＣＣ’における構造体１０の断面図である。
【００５２】
光を照射して加熱された基材５０が静止した状態で液滴を着弾せると、液滴は固化して図８（ａ）に示したような、中心部が凹んだ形状（コーヒーリング）となる。一方、光を照射して加熱された基材５０を移動させた状態で液滴を着弾せると、液滴は固化して図８（ｂ）に示したような滴型の形状で固化する。しかし、基材５０を移動させた場合でも中心部が凹んだ形状で固化する。
【００５３】
図８（ｃ）に示したように、光を照射して加熱された基材５０を移動させながら、液滴を連続して着弾させると、着弾した液滴２１は、先に着弾して固化しつつある溶質１５に覆い被さって、徐々に固化する。このとき、先に着弾して固化しつつある溶質１５は、中心部が凹んだ形状を有するため、後から着弾した液滴２１は、基材５０に接する部分はすぐに固化するものの、固化していない溶液が先に着弾して固化した溶質１５の凹みに重畳する。これは、先に着弾して固化しつつある溶質１５の凹みにより毛細管現象が生じるためであると推察される。
【００５４】
したがって、液滴は基材５０の移動方向に傾斜して、連続して重なり合って固化した液滴重畳固化層１が形成される。また、液滴重畳固化層１上を液滴が流動して、液滴が重畳せずに連続して固化した液滴流動固化層３が形成される。本実施形態においては、後から着弾した液滴２１は、先に着弾して固化しつつある溶質１５の複数の液滴分の表面に覆い被さって固化することが好ましい。このように、固化することにより、表面がスムースに連続した液滴流動固化層３を有する構造体１０が形成される。このとき、固化の速度の違いから、液滴重畳固化層１と液滴流動固化層３との境界域に陥凹部５が形成される。また、毛細管現象により、液滴が液滴重畳固化層１上に吸い上げられるため、図８（ｄ）に示したように、液滴流動固化層３はキノコのような逆テーパ状の断面形状を形成する。
【００５５】
したがって、先に着弾して固化しつつある溶質が存在する第３の温度領域では、先に着弾して固化しつつある溶質がガイドとなって、後から着弾した液滴を吸い上げるため、着弾した液滴が基材５０上に濡れ広がることなく、アスペクト比の高い構造体１０が形成される。よって、本発明においては、一軸方向（描画線方向）にアスペクト比の高い構造体１０が形成される。
【００５６】
表面が滑らかでかつ高アスペクト比の構造体１０（描画パターン）を実現するには、先に着弾し基材５０上でドット状に固化した溶質１５の幅より大きく後から着弾した液滴２１が基材５０上で覆いかぶさるように流れる必要があり、このような基材５０上に着弾した溶質（液滴）２１に流れを生じせしめるためには、ある程度の温度勾配が必要になる。一方で、この温度勾配が大きすぎると、基材５０上に着弾した溶質（液滴）２１は、ドット状に固化した溶質の切れ目を埋めて、連続的で均質な構造物表面を得ることはできるが、構造物１０に薄く、長く覆いかぶさるので、構造物１０の厚み方向の重なりは厚くならず、高いアスペクト比の構造物１０（描画パターン）は得られない。以上の事から、鋭意、実験によりアスペクト比が高くかつ凹凸の無い平滑で均一な表面を有する複数の溶質液滴から構成される構造物１０を形成するには、溶質、溶媒の特性や基材５０の移動速度と溶質吐出周波数の関係に依存することがわかる。
【００５７】
このようなアスペクト比の高い構造体１０を形成するために、本実施形態において、基材５０の移動方向の下流側の低温となる温度領域の温度勾配は、１℃／ｍｍ以上、１００℃／ｍｍ以下である。温度勾配が大きすぎると、着弾した溶液を押し出す力が大きくなりすぎて、アスペクト比が低くなる。一方、温度勾配が小さいと、着弾した溶液を押し出す力が小さくなり、アスペクト比が高くなる。しかし、温度勾配が小さすぎると、溶質が固化しにくくなるため、結果として、着弾した液滴が基材５０上に濡れ広がってしまうので好ましくない。
【００５８】
図９を参照して、本実施形態に係る液滴着弾位置１０３の温度分布としてハットシェイプやダブルハンプ形状が好ましい理由を説明する。上述したように、本実施形態に係る液滴着弾位置１０３の温度分布は、基板が移動しているために、非ガウス分布であるが、図６に示した液滴着弾位置１０３と第３の温度領域（正の温度勾配）との位置関係は、１次元描画に対するもので、例えば線状のパターンしか形成できない。これに対し、２次元の描画を可能とするには、この１次元の温度分布を、移動する基板上で、液滴着弾位置１０３を中心に回転したハットシェイプまたはダブルハンプ形状の温度分布を形成すればよい。また、図９（ａ）はガウス分布に近い温度分布の例を示し、図９（ｂ）は本実施形態に係るハットシェイプの温度分布の例を示す。ガウス分布に近い温度分布では温度の上昇と下降が比較的急峻であるため、構造体形成に指摘な温度範囲の領域が極端に狭くなる。したがって、液滴着弾位置１０３の温度が高過ぎると、液滴が突沸して溶質の塊が分断された形状となり、液滴着弾位置１０３が低過ぎると、液滴の粘性が低下して、基材５０上に広がってしまい、制御が困難となる。
【００５９】
一方、本実施形態の第３の温度領域において、液滴着弾位置１０３の第１の方向側では、液滴着弾位置１０３に着弾した液滴は、液滴の溶媒が気化して溶質が固化し、先に着弾して固化しつつある溶質に覆い被さって液滴重畳固化層１を形成する。また、液滴が重畳せずに連続して徐々に固化することにより、先に固化した溶質と馴染むように固化した液滴流動固化層３が形成される。これにより、本実施形態においては、なめらかに連続した、均質な構造が形成され、良好な構造体１０を得ることができる。
【００６０】
ここで、ハットシェイプやダブルハンプ形状の温度分布の別の例について説明する。ハットシェイプやダブルハンプ形状の温度分布を形成するために、加熱部１１０は、リング状の照射光を有する形状で用いることもできる。図１０は、本発明の一変形例に係るリング状の照射光の模式図である。例えば、加熱部１１０の導波管の中心軸に対して、光源から供給する光の中心軸を所定の角度で傾けることにより、基材５０に照射される光の形状は図１０（ａ）のようなリング状になる。このようなリング状の照射光は、図１０（ｂ）のような４方向のみならず、図１０（ｃ）のような基材５０上の３６０°の任意の方向へ移動させることにより、ハットシェイプやダブルハンプ形状の温度分布を形成することができる。
【００６１】
また、図１１は、一変形例に係る加熱部２１０の模式図である。加熱部２１０は、例えば、光を照射する複数の導波管２１１が治具２１３により円形に配置された構造を有する。導波管２１１には、光源２１５から光が供給される。このとき、光源２１５から導波管２１１それぞれに光を分岐させてもよく、光源２１５から導波管２１１それぞれに光を順次供給してもよい。このようにすることにより、加熱部２１０は、リング状の光を照射し、上述したようなハットシェイプやダブルハンプ形状の温度分布を形成することができる。また、図１２は、本発明の一変形例に係るリング状の照射光の模式図である。図１２（ａ）のように照射する導波路２１１を切り替えて、基材５０を移動させることにより、加熱部２１０は、図１２（ｂ）のようなハットシェイプやダブルハンプ形状の温度分布を形成することができる。
【００６２】
以上説明したように、本発明によると、基材上での描画線の幅方向へのインクの濡れ広がりを抑制し、これまでにない高アスペクト比を実現可能な構造体、その構造体の製造方法および線パターンを実現することができる。
【００６３】
また、上述した構造体により、基材上に線パターンを形成することができる。このような線パターンは、幅０．５μｍ以上、アスペクト比０．１以上を備えることができる。また、本発明によると、例えば、微細配線形成に利用した場合、描画配線表面の凹凸による高周波損失が大幅に抑制されるため、数十ＧＨｚ以上の領域にまで使用可能な高周波特性の優れた微細配線を形成することができる。また、光導波路形成に応用する場合には、側面での光散乱が大幅に抑制され、損失の少ない光導波路が形成できる。
【実施例】
【００６４】
上述した本発明に係る基材上に形成した構造体、構造体の製造方法および構造体製造装置について、実施例を用いてさらに詳細に説明する。【００６５】
（液滴の固化状態の検討）
図１３は、本実施例に係る液滴の固化状態を観察したＳＥＭ像である。図１３（ａ）は５０Ｈｚのサイクルで吐出し、基材上で固化した液滴のＳＥＭ像であり、図１３（ｂ）はその拡大図である。また、図１３（ｃ）は２５０Ｈｚのサイクルで吐出し、基材上で固化した液滴のＳＥＭ像であり、図１３（ｄ）はその拡大図である。図１３（ａ）および（ｂ）から明らかなように、着弾した液滴は、基材５０の移動方向とは反対の描画方向に広がった滴型の形状を有する。このような形状の液滴をより高速に射出することにより、先に着弾して固化しつつある溶質は、中心部が凹んだ形状となり、後から着弾した液滴は、基材５０に接する部分はすぐに固化するものの、固化していない溶液が先に着弾して固化した溶質の凹みに重畳する。これにより、液滴が液滴重畳固化層１上に吸い上げられ、図１３（ｃ）および（ｄ）に示した高アスペクト比の本実施例に係る構造体が形成される。【００６６】
図１４は、基材５０上の温度勾配とアスペクト比との関係を示す図であり、図１４（ａ）は１℃／ｍｍ未満の温度勾配で形成された構造体９０のＳＥＭ像であり、図１４（ｂ）は１℃／ｍｍ以上１００℃／ｍｍ以下の温度勾配で形成された本発明の実施形態に係る構造体１０のＳＥＭ像であり、図１４（ｃ）は１００℃／ｍｍより大きな温度勾配で形成された構造体９５のＳＥＭ像である。図１４の実験結果に示すように、実用的な範囲で、上述した移動中の基材５０上の温度分布が図６の正の温度勾配を有する領域（第３の温度領域）に、溶質液滴２１を着弾させ、かつ、その時の温度勾配が１℃／ｍｍ以上１００℃／ｍｍ以下の範囲にあることが好ましいことが明らかになった。【００６７】
図１４（ａ）は、移動する基材５０上の温度勾配が、１℃／ｍｍ未満の場合で、基材５０上に着弾した溶質がすでに着弾し固化が始まっている溶質上に向け覆いかぶさるように流れ、移動しているが、着弾した溶質の基材５０上での移動量が足りないため、先に着弾しドット状に固化した溶質の隙間を覆いきることができず、線状の描画構造体の側面には、凹凸が現れている。また、図１４（ｃ）は、移動する基材５０上の温度勾配が、１００℃／ｍｍより大きい場合で、先に着弾しドット状に固化した溶質の隙間を十分に覆うように、着弾した溶質は、移動しているが、その移動量が大きすぎるため、先に着弾しドット状に固化した溶質の隙間を十分に埋めるだけの溶質が供給されず、線状の描画構造体の側面には、やはり凹凸が現れている。また、線幅は図１４（ａ）と図１４（ｃ）の場合では、構造体の厚みが１μｍ以上取れず、すなわち高アスペクト比が得られない。一方、図１４（ｂ）は、移動する基材５０上の温度勾配が１℃／ｍｍ以上１００℃／ｍｍ以下の範囲にある場合で、先に着弾しドット状に固化した溶質の隙間を適切な量の溶質が埋めて、アスペクト比で、０．２以上、線状の描画構造体の側面は、凹凸の無い直線状の平滑、均質な線状構造体が形成されている。【００６８】
（レーザ照射による基板加熱シミュレーション）
この液滴の濡れ広がりの状態を検証するために、レーザ照射による基板加熱シミュレーションを行った。シミュレーションには、表１のパラメータを用いた。
【表１】
2014069350.tif 000003
【００６９】
図１５にシミュレーション結果を示す。図１５からも明らかなように、レーザを照射して第１の方向に移動させた基材では、第１の方向に温度が低くなる温度分布が形成される。この結果から、本発明に係る構造体形成に必要な温度分布が、基材５０の移動方向の下流側で低温となる温度分布であることが検証された。【００７０】
図１６にサーモビューアによる測定結果と、シミュレーションとの比較結果を示す。図１６（ａ）はサーモビューアによる測定結果し、（ｂ）はシミュレーションを示し、（ｃ）２つの結果をグラフ化して比較した結果を示す。実測結果、シミュレーションともに照射領域に対して非対称な温度分布を示して、よく一致する。この結果から、移動する基材５０に光を照射し、基材５０の移動方向の上流側にピーク温度を有する温度プロファイルが形成されることが明らかである。
【符号の説明】
【００７１】
１：液滴重畳固化層、３：液滴流動固化層、５：陥凹部、７：凸形状部、１０：構造体、１１：鱗状の形状、２０：液滴、２１：液滴、２３：着弾中心位置、１５：固化しつつある溶質、５０：基材、９０：構造体、９５：構造体、９１：溶液、９３：着弾中心位置、１００：構造体製造装置、１０１：照射領域、１０３：液滴着弾位置、１１０加熱部：、１２０：吐出部、１３０：温度測定部、１５０：移動部
【図１】
2014069350.tif 000004
【図２】
2014069350.tif 000005
【図３】
2014069350.tif 000006
【図４】
2014069350.tif 000007
【図５】
2014069350.tif 000008
【図６】
2014069350.tif 000009
【図７】
2014069350.tif 000010
【図８】
2014069350.tif 000011
【図９】
2014069350.tif 000012
【図１０】
2014069350.tif 000013
【図１１】
2014069350.tif 000014
【図１２】
2014069350.tif 000015
【図１３】
2014069350.tif 000016
【図１４】
2014069350.tif 000017
【図１５】
2014069350.tif 000018
【図１６】
2014069350.tif 000019
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
液滴が基材の移動方向に傾斜して、連続して重なり合って固化してなる液滴重畳固化層と、
前記液滴重畳固化層上を前記液滴が流動して、前記液滴が重畳せずに連続して固化してなる液滴流動固化層と、
前記液滴重畳固化層と前記液滴流動固化層との境界域に形成された陥凹部と、
を備えることを特徴とする構造体。
【請求項２】
前記液滴重畳固化層は、前記基材の移動方向に連続して傾斜して形成された凸形状部を側部に備えることを特徴とする請求項１に記載の構造体。
【請求項３】
前記構造体のアクペクト比が０．１以上であり、
前記アクペクト比は構造体の厚みと線幅との比であることを特徴とする請求項１に記載の構造体。
【請求項４】
前記構造体は、基材面に対して５度以上の角度を有することを特徴とする請求項１に記載の構造体。
【請求項５】
前記液滴流動固化層は、金属微粒子が分散されて形成され、かつ前記液滴流動固化層の表面に前記金属微粒子が分散して出現していることを特徴とする請求項１に記載の構造体。
【請求項６】
移動する基材に光を照射し、
前記基材の移動方向の上流側にピーク温度を有する温度プロファイルを形成し、
液滴を前記温度プロファイルのピーク温度から前記基材の移動方向の下流側の低温となる温度領域に着弾させることを特徴とする構造体の製造方法。
【請求項７】
前記基材の移動方向の下流側の低温となる温度領域の温度勾配は、１℃／ｍｍ以上１００℃／ｍｍ以下であることを特徴とする請求項６に記載の構造体の製造方法。
【請求項８】
前記温度プロファイルは、非ガウス分布であることを特徴とする請求項７に記載の構造体の製造方法。
【請求項９】
前記温度プロファイルは、前記非ガウス分布の温度プロファイルを、前記移動する基材上で、液滴着弾位置を中心に回転したハットシェイプまたはダブルハンプ形状の温度分布であることを特徴とする請求項８に記載の構造体の製造方法。
【請求項１０】
前記温度プロファイルは、前記光の投入パワーと、前記基材の熱伝導率、熱容量及び移動速度と、により規定されることを特徴とする請求項６に記載の構造体の製造方法。
【請求項１１】
請求項１に記載の構造体を備えることを特徴とする線パターン。
【請求項１２】
前記構造体は、幅０．５μｍ以上、アスペクト比０．１以上を備え、
前記アクペクト比は構造体の厚みと線幅との比であることを特徴とする請求項１１に記載の線パターン。
【国際調査報告】
2014069350.tif 000020
2014069350.tif 000021
2014069350.tif 000022
2014069350.tif 000023